(57)【要約】【課題】遮熱性を有し、赤外光による反りを防ぐことができる化粧シートを提供する。【解決手段】着色基材層１１の一方の面にトップコート層１９を設けて化粧シート１０を作製する。着色基材層１１をポリオレフィン系樹脂とし、トップコート層１９をトリアジン系紫外線吸収剤を含有したアクリルウレタン系樹脂とし、トップコート層１９の厚さを固形分塗布量で５ｇ／ｍ２以上１０ｇ／ｍ２以下とする。さらに、着色基材層１１とトップコート層１９との間に印刷層１３を設け、印刷層１３が黒色顔料としてアゾメチンアゾ顔料を含む。【選択図】図１
2016168787.tif 000002
【特許請求の範囲】
【請求項１】
着色基材層の一方の面の側にコーティング層を設け、前記着色基材層がポリオレフィン系樹脂からなり、前記コーティング層がトリアジン系紫外線吸収剤を含有したアクリルウレタン系樹脂からなり、前記コーティング層の厚さが固形分塗布量で５ｇ／ｍ２以上１０ｇ／ｍ２以下であり、
前記着色基材層と前記コーティング層との間に印刷層を有し、該印刷層は、黒色顔料としてアゾメチンアゾ顔料を含むことを特徴とする化粧シート。
【請求項２】
前記着色基材層は、前記一方の面に、イソインドリノン、ジスアゾ、ポリアゾ、ジケトピロロピロール、キイナクリドン、フタロシアニン、酸化チタンの少なくとも一つ以上の顔料を含む膜を有する請求項１に記載の化粧シート。
【請求項３】
前記着色基材層は、前記一方の面の側にイソインドリノン、ジスアゾ、ポリアゾ、ジケトピロロピロール、キイナクリドン、フタロシアニン、酸化チタンの少なくとも一つ以上の顔料を含有する請求項１に記載の化粧シート。
【請求項４】
請求項１から請求項３のいずれか１項に記載の化粧シートを基材に貼りあわせて成ることを特徴とする化粧材。
【発明の詳細な説明】
【技術分野】
【０００１】
本発明は、建材として使用される化粧シート及び、これを利用した化粧材に関する。なお、本発明の化粧シート及び化粧材は、屋外で使用される外装用として好適である。
【背景技術】
【０００２】
化粧シートは、安価で加工性に優れた建材として、建築物の屋内、屋外及び家具や什器といった様々な用途に使用されている。このような化粧シートのうち、屋外に使用される外装用の化粧シートは、玄関等の外装用化粧鋼板の表面に貼り付けられて使用される。外装用化粧シートには、内装用の化粧シート以上の耐候性が要求される。
【０００３】
高い耐候性を有する化粧シートとして、現在、オレフィン系の材料を用いた化粧シートが実用化されている。耐候性の評価は、実際の屋外暴露や促進耐候性試験によって行われている。オレフィン系材料を用いた化粧シートの耐候性は、実用の条件を満たすものである。なお、このような化粧シートは、例えば、特許文献１〜３に記載されている。
【先行技術文献】
【特許文献】
【０００４】
【特許文献１】特開２０１３−８６４５１号公報
【特許文献２】特開２０１３−２３７４８号公報
【特許文献３】特開２０１４−１７２１９７号公報
【発明の概要】
【発明が解決しようとする課題】
【０００５】
しかしながら、既存の外装用化粧シートは、太陽光の紫外光に対する耐候性については評価し、処方が施されているものの、赤外光に対する耐候性については考慮されていなかった。外装用の化粧シートにあっては、赤外光を吸収することによって蓄熱し、蓄えらえた熱が化粧シートの基材に伝わることによって膨張が発生する。化粧シートの基材が膨張すると、化粧シートが貼り合わされた化粧材に反りが発生し、建材としての美観や建築物を保護する機能が低下することになる。
【０００６】
本発明は、このような点に鑑みてなされたものであり、遮熱性を有し、赤外光による反りを防ぐことができる化粧シート及び化粧材を提供することを目的とする。
【課題を解決するための手段】
【０００７】
上記課題を解決するため、本発明の一態様の化粧シートは、着色基材層の一方の面にコーティング層を設け、前記着色基材層がポリオレフィン系樹脂からなり、前記コーティング層がトリアジン系紫外線吸収剤を含有したアクリルウレタン系樹脂からなり、前記コーティング層の厚さが固形分塗布量で５ｇ／ｍ２以上１０ｇ／ｍ２以下であり、前記着色基材層と前記コーティング層との間に印刷層を有し、前記印刷層は、黒色顔料としてアゾメチンアゾ顔料を含む。
【０００８】
また、上記課題を解決するため、本発明の一態様の化粧材は、黒色顔料としてアゾメチンアゾ顔料を上記印刷層に含む上記化粧シートを基材に貼り合わせてなる。
【発明の効果】
【０００９】
本発明の一態様によれば、黒色顔料としてアゾメチンアゾ顔料が着色基材層に含まれているため、遮熱性を有し、赤外光による反りを防ぐことができる化粧シート及び化粧材を提供することができる。
【図面の簡単な説明】
【００１０】
【図１】化粧材の一実施形態における構成を示す断面図である。
【発明を実施するための形態】
【００１１】
以下、本発明の一実施形態の化粧シート及び化粧材について説明する。
（化粧材）
図１は、本実施形態の化粧材１を説明するための断面図である。化粧材１は、基材２０と、基材２０と貼り合わされる化粧シート１０と、基材２０と化粧シート１０とを貼り合わせる第１接着層２１とを有している。
本実施形態の化粧材１は、波長が０．７μｍから１０００μｍの赤外光に対する印刷層１３の透過率を高め、透過した赤外光を着色基材層１１で反射することによって基材２０の蓄熱を防いでいる。
【００１２】
（化粧シート）
化粧シート１０は、着色基材層１１の一方の面の側に、本実施形態のコーティング層としてのトップコート層１９を設けたものである。即ち、化粧シート１０は、熱可塑性樹脂基材１１の側から順に設けられる、着色基材層１１、印刷層１３、オーバーレイフィルム層１５、第２接着層１７及び本実施形態のコーティング層としてのトップコート層１９を有している。ここで、本実施形態の説明においては、化粧材１や化粧シート１０を構成する各層について、着色基材層１１を基準として印刷層１３が形成される側を一方の面（上面、上側の面）とし、第１接着層２１や後述する基材２０が設けられる側を他方の面（下面、下側の面）として説明する。
【００１３】
以下、化粧シート１０の各層について説明する。
＜着色基材層＞
着色基材層１１としては、ポリオレフィン系樹脂からなるものが用いられる。着色基材層１１には、半透明なものや着色したもの等も用途に応じて選定することが可能である。
【００１４】
着色基材層１１にポリオレフィン系樹脂を使用することにより、化粧材１は、フッ素系樹脂と異なり、焼却処理しても問題の無いものとなる。ポリオレフィン系樹脂としては、ポリエチレンやポリプロピレン又はそれらの変性樹脂が一般的に用いられるが、表面の硬度や耐熱性等も考慮するとポリプロピレン系樹脂が好適である。ポリプロピレン系樹脂としてはランダム共重合、ホモ系の２種類があるが、いずれも用途に応じて使用可能である。
【００１５】
また、着色基材層１１には、耐候性の処方として紫外線吸収剤（ベンゾトリアゾール系、トリアジン系、ベンゾフェノン系等）を添加してもよい。添加量は所望の耐候性に応じて添加すればよいが、樹脂固形分に対して０．１％〜１０％、好ましくは１％〜５％である。紫外線吸収剤の中でも、ベンゾトリアゾール系としては、２−（２−ヒドロキシ−５−ｔ−ブチルフェニル）−２Ｈ−ベンゾトリアゾール、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール，２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾール，２−（３，５−ジ−ｔ−アミル−２−ヒドロキシフェニル）ベンゾトリアゾール，２−（２’−ヒドロキシ−５’−ｔ−オクチルフェニル）ベンゾトリアゾール等やこれらの混合物、変性物、重合物、誘導体が挙げられる。
【００１６】
また、トリアジン系としては、２−（４，６−ジフェニル−１，３，５−トリアジン−２−イル）−５−［（ヘキシル）オキシ］−フェノール、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（２，４ジメチルフェニル）−１，３，５−トリアジン、２，４−ビス（２，４−ジメチルフェニル）−６−（２−ヒドロキシ−４−イソ−オクチルオキシフェニル）−ｓ−トリアジン等やこれらの混合物、変性物、重合物、誘導体が使用できる。さらに、ベンゾフェノン系としては、オクタベンゾンやこの変性物、重合物、誘導体が使用できる。
【００１７】
また、樹脂自体の光・熱・水等による劣化を防止するため、ヒンダードアミン系光安定剤を添加してもよい。添加部数は所望の耐候性に応じて添加すればよいが、樹脂固形分に対して０．１％〜１０％、好ましくは１％〜５％である。ヒンダードアミン系光安定剤としては、ビス（１，２，２，６，６−ペンタメチル−４−ピペリジル）［［３，５−ビス（１，１−ジメチルエチル）−４−ヒドリキシフェニル］メチル］ブチルマロネート、ビス（１，２，２，６，６−ペンタメチル−４−ピペリジニル）セバケート、メチル（１，２，２，６，６−ペンタメチル−４−ポペリジニル）セバケート、デカン二酸ビス（２，２，６，６−テトラメチル−１（オクチルオキシ）−４−ピペリジニル）エステル等やこれらの混合物、変性物、重合物、誘導体等が使用できる。
【００１８】
着色基材層１１は、上記材料の配合を適宜行い、押出成形法、インフレーション成形法、カレンダー成形法等でフィルム状に成形して得ることができる。着色基材層１１の厚さは、粘着貼り合わせ加工のし易さや、耐候性、透明性等を考慮すると３０μｍから１２０μｍ程度が適切である。
【００１９】
また、本実施形態では、着色基材層１１における赤外光の反射率を高めるための顔料を着色基材層１１に含有させてもよい。
着色基材層１１に含有させる顔料としては、イソインドリノン、ジスアゾ、ポリアゾ、ジケトピロロピロール、キイナクリドン、フタロシアニン、酸化チタンの少なくとも一つ以上が用いられる。
【００２０】
すなわち、本実施形態では、着色基材層１１に例えば、酸化チタンを２３質量部以上含有させることにより、遮熱性が向上する。
また、着色基材層１１に隠蔽層として酸化チタンを用いる場合、隠蔽層としての酸化チタンの含有量と添加された酸化チタンとの合計が２３質量部以上であればよい。また、着色基材層１１が隠蔽層として酸化チタンを２３質量部以上含む場合、これ以上酸化チタンを添加しなくともよい。
ただし、着色基材層１１に添加される酸化チタンが多くなると、着色基材層１１の膜質に酸化チタンが影響を及ぼす。このため、着色基材層１１の酸化チタンの好適な含有量は、２３質量部以上５０質量部以下である。
【００２１】
また、本実施形態は、図１に示したように、着色基材層１１の印刷層１３の側の面に酸化チタンを塗布して酸化チタン層１１１を設けてもよい。なお、酸化チタン層１１１を設ける場合であっても、酸化チタン層１１１によって着色基材層１１が酸化チタンを２３質量部以上含有すれば着色基材層１１による基材２０への遮熱性が向上する。このような条件により、酸化チタン層１１１の厚さとしては、５μｍから１０μｍが好ましい。また、酸化チタン層１１１に代わりに、上記顔料（イソインドリノン、ジスアゾ、ポリアゾ、ジケトピロロピロール、キイナクリドン、フタロシアニン）からなる層を設けてもよい。
【００２２】
＜印刷層＞
印刷層１３は、目的とする化粧シートに任意の所望の絵柄の意匠性を付与する目的で設けられるものである。本発明においては着色基材層１１の表面に、印刷法等の手段により適宜の絵柄模様を有する印刷層１３が設けられる。
【００２３】
印刷層１３は、着色基材層１１に好適な着色剤（インキ）を用いて設けられる。具体的には着色基材層１１がポリプロピレン樹脂であれば、ウレタン樹脂と塩化ビニル＝酢酸ビニル共重合樹脂の混合物が好適に用いられる。
【００２４】
上記着色剤としては、特に黒色顔料として、アゾメチンアゾ系顔料を用いる。これにより印刷層１３への赤外線の吸収を少なく、蓄熱機能を抑え、化粧シートとしての赤外線反射率を高くすることが可能となる。
【００２５】
［アゾメチンアゾ系顔料］
上記アゾメチンアゾ系顔料としては、テトラクロロフタルイミドとアミノアニリンの反応化合物であるジアゾニウム基を有するものであり、特には粒子径が０．１〜０．３μｍのものが好適である。これらを用いることで、可視部で吸収、赤外部で反射といった特性を顕著に現すものとなる。
本発明の発明者らは、以上の着色剤を使って木目柄を印刷し、印刷層１３の総合的な赤外光透過率を測定した。この測定によれば、波長が０．７８1μｍ〜２．５μｍの光の透過率は、８０％以上であった。なお、各顔料の透過率のより詳細なデータを後に示す。
【００２６】
その他、印刷層１３には、必要に応じて例えば体質顔料や可塑剤、分散剤、界面活性剤、粘着付与剤、接着助剤、乾燥剤、耐熱安定剤、耐候安定剤、硬化剤、硬化促進剤又は硬化遅延剤等の各種の添加剤を適宜添加することもできる。
【００２７】
印刷層１３の形成方法には特に制限はなく、例えばグラビア印刷法やオフセット印刷法、スクリーン印刷法、フレキソ印刷法、静電印刷法、インキジェット印刷法等の従来公知の各種の印刷方法を使用することができる。また、例えば全面ベタ状の場合には前記した各種の印刷方法の他、例えばロールコート法やナイフコート法、エアーナイフコート法、ダイコート法、リップコート法、コンマコート法、キスコート法、フローコート法、ディップコート法等の各種のコーティング方法によることもできる。その他、例えば手描き法、墨流し法、写真法、レーザービーム又は電子ビーム描画法、金属等の部分蒸着法やエッチング法等、又はこれらの方法を複数組み合わせて行うことも勿論可能である。
【００２８】
また、印刷層１３の形成に先立ち、必要に応じて、着色基材層１１の表面に例えばコロナ処理、オゾン処理、プラズマ処理、電離放射線処理、重クロム酸処理、アンカー又はプライマー処理等の表面処理を施すことによって、着色基材層１１と印刷層１３との間の密着性を向上することもできる。
【００２９】
印刷層１３が構成する絵柄の種類には特に制限はなく、従来より化粧シートの分野において広く採用されている木目柄や、石目柄、布目柄、抽象柄、幾何学模様等、或いは単なる着色や色彩調整を目的とする場合には単色無地であっても良く、要するに、目的の化粧シートの用途に応じ任意の所望の絵柄を採用することができる。
【００３０】
＜オーバーレイフィルム層＞
オーバーレイフィルム層１５は、着色基材層１１や印刷層１３との層間密着を考慮して材料となる樹脂が選択される。具体的には、着色基材層１１がホモポリプロピレン系樹脂、ランダムポリプロピレン系樹脂及びポリエチレン樹脂のいずれかであるならば、同様のホモポリプロピレン系樹脂、ランダムポリプロピレン系樹脂及びポリエチレン樹脂のいずれかが選択される。また、オーバーレイフィルム層１５には、紫外線吸収剤とヒンダードアミン系光安定剤を添加するのが好適である。
【００３１】
なお、上層にトップコート層１９を設けずに、オーバーレイフィルム層１５が表面層となる場合、オーバーレイフィルム層１５としてはポリメチルメタアクリル樹脂を用いるのが好ましい。このとき、オーバーレイフィルム層１５に紫外線吸収剤とヒンダードフェノール系酸化防止剤を添加するのが好適である。さらに、印刷層１３との層間密着を考慮して、印刷層１３との間にアクリル樹脂、ポリエステル樹脂、塩化ビニル＝酢酸ビニル共重合樹脂の少なくとも１つ以上からなる接着剤によって印刷層１３と貼り合わされる。
【００３２】
オーバーレイフィルム層１５は少なくともその他方の面側の印刷層１３を透視可能な程度の透明性を有している必要があり、無色透明であることが最も望ましいが、着色透明や半透明であってもよい。その限りにおいて、オーバーレイフィルム層１５は着色剤や充填剤を含有していてもよい。
【００３３】
オーバーレイフィルム層１５の表面（一方の面や他方の面）には、必要に応じて所望の模様のエンボスを適宜設けることもできる。エンボスの模様の種類にも特に制限はなく、例えば木目調（特に導管模様状）、石目調、布目調、和紙調、幾何学模様状等の各種模様状であってもよいし、或いは例えば単なる艶消状や砂目状、ヘアライン状、スウェード調等であってもよい。また、これらのエンボスの模様を印刷層１３の絵柄と同調させることによって更なる意匠性の向上を図ることもできるが、その必要がなければ非同調であっても良く、また印刷層１３の絵柄と同調した模様と同調しない模様との両者を含む模様のエンボスを設けることもできる。
【００３４】
エンボスの形成方法にも特に制限はないが、金属製のエンボス版を使用した機械エンボス法が最も一般的である。またエンボスの形成時期にも特に制限はなく、透明アクリル系樹脂フィルム５の着色基材層１１との積層前、積層と同時又は積層後の中から任意の時期を選択することができ、またの各時期から選ばれる複数の時期に同一又は異なる模様のエンボスを複数回に亘って施すこともできる。
【００３５】
オーバーレイフィルム層１５の厚さとしては、５０μｍから１５０μｍ程度、より好ましくは７０μｍから１００μｍ程度の範囲内とするのがよい。
オーバーレイフィルム層１５の成形方法としては、例えば押出成形法、インフレーション成形法、カレンダー成形法、キャスト成形法等が使用可能である。
【００３６】
＜第２接着層＞
第２接着層１７は、オーバーレイフィルム層１５とトップコート層１９との間のドライラミネート法による接着を可能とし、両層間での接着強度を発現させる目的で設けられるものであり、本実施形態ではポリエステル系樹脂を主鎖とするウレタン系樹脂からなる接着剤を採用する。ウレタン系樹脂からなる接着剤としては、ポリエステルポリオール系等と硬化剤としてヘキサメチレンジイソシアネート、トリレンジイソシアネート及びこれらの混合物の２液ウレタン樹脂系接着剤を乾燥後の厚み２μｍから１０μｍ塗工したもの等が使える。
【００３７】
第２接着層１７には、目的とする化粧シートの用途により必要に応じて、例えば酸化防止剤、紫外線吸収剤、光安定剤、熱安定剤、可塑剤、滑剤、帯電防止剤、難燃剤、充填剤等の従来公知の各種の添加剤の１種以上が添加されていてもよい。
【００３８】
＜トップコート層＞
トップコート層１９は、メイン樹脂としてのアクリルポリオールと、硬化剤としてのヘキサメチレンジイソシアネートに紫外線吸収剤とヒンダードアミン系光安定剤を添加して作製される。上記紫外線吸収剤としては、トリアジン系紫外線吸収剤が用いられる。
【００３９】
トリアジン系紫外線吸収剤としては、２−（４，６−ジフェニル−１，３，５−トリアジン−２−イル）−５−［（ヘキシル）オキシ］−フェノール、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（２，４ジメチルフェニル）−１，３，５−トリアジン、２，４−ビス（２，４−ジメチルフェニル）−６−（２−ヒドロキシ−４−イソ−オクチルオキシフェニル）−ｓ−トリアジン等やこれらの混合物、変性物、重合物、誘導体が使用できる。さらに、ベンゾフェノン系としては、オクタベンゾンやこの変性物、重合物、誘導体が使用できる。
【００４０】
トップコート層１９の厚さは、固形分塗布量で５ｇ／ｍ２以上１０ｇ／ｍ２以下である。さらに好ましくは６ｇ／ｍ２以上９ｇ／ｍ２以下である。これにより本実施形態のトップコート層１９の塗工性、保管等の汎用性が高いものとなる。
【００４１】
また、本実施形態は、コーティング層を化粧シート１０の最上層となるトップコート層１９としたが、本実施形態は、コーティング層をトップコート層１９とすることに限定されるものではない。例えば、トップコート層１９よりも下のコーティング層がトリアジン系紫外線吸収剤を含有してもよいし、トリアジン系紫外線吸収剤を含有するコーティング層の上に適宜別のコーティング層を設けてもよい。
【００４２】
＜基材＞
基材２０は、表面に化粧シート１０を貼着（ラミネート）して使用するものである。基材２０には、金属系基材や木質系基材等の各種材料のものがある。金属系基材としては、アルポリック材がある。アルポリック材は、塗装や鏡面仕上げ等の表面加工処理が施された金属板で樹脂材を挟んだアルミ樹脂複合板である。金属板としては、アルミ、ガルバリウム鋼板、ステンレス及びチタン等が使用される。また、樹脂材としては、ポリエチレン単体、あるいはポリエチレンに無機材を加えたもの等が使用される。
【００４３】
また、木質系基材としては、例えば、ＭＤＦ（medium density fiberboard）や合板、パーチクルボード等が使用される。
基材２０へのシート３の貼り付けには、例えばウレタン系や酢酸ビニル系等の適宜の接着剤が使用される。
【００４４】
＜第１接着層＞
第１接着層２１としては、床用化粧シートと基材との貼り合わせに使用される公知の接着剤であれば、どのようなものを用いてもよい。また、本実施形態では、例えば、反応性ホットメルト系の接着剤を使用して第１接着層２１を形成することができる。特に、反応性ホットメルト系の接着剤のうち、２液タイプのポリウレタンの接着剤を用いて第１接着層２１を形成してもよい。このような第１接着層２１のうち、本実施形態では、特に、一般社団法人日本壁装協会の規定による不燃認定を受けている部材を用いることが望ましい。
第１接着層２１は、紫外線吸収剤や光安定剤等を含有するものであってもよい。また、第１接着層２１の厚みは、５μｍ〜５０μｍ程度が好ましい。
【００４５】
以上説明した本実施形態によれば、黒色顔料としてアゾメチンアゾ系の黒色顔料を用いたため、印刷層における光の透過率が既存の化粧シートよりも高まる。印刷層１３を透過した赤外光は着色基材層で反射されるため、基材２０に熱が伝わらず、基材２０の蓄熱を防ぐことができる。そして、基材２０の蓄熱を防ぐことにより、屋外で使用しても太陽光による反り等が発生し難い化粧材１を得ることができる。
【００４６】
また、本実施形態は、トップコート層１９としてアクリルウレタン系樹脂を用い、これと相溶性の良好なトリアジン系紫外線吸収剤を用い、さらに固形分塗布量を５ｇ／ｍ２以上にすることにより、紫外線遮蔽力の優れ、経時でも紫外線遮蔽力の低下しない塗膜を形成することができる。また、固形分塗布量を１０ｇ／ｍ２以下にすることにより、凹凸部分へのラミネート時においても、表面保護層の割れの無い塗膜を形成することができる。
【００４７】
なお、以上説明した実施形態は、本発明の技術的思想を具体化するための構成を例示するものであって、本発明の技術的思想は、構成部品の材質、形状、構造、配置等を上記のものに特定するものでない。本発明の技術的思想は、特許請求の範囲に記載された請求項が規定する技術的範囲内において、種々の変更を加えることができる。
また、実施形態中の図面は模式的なものであり、厚みと平面寸法との関係、各層の厚みの比率等は現実のものとは異なることに留意すべきである。したがって、具体的な厚みや寸法は上記説明を参酌して判断すべきものである。
【実施例】
【００４８】
次に、本発明の実施例について図１を参照して説明する。
（実施例１）
実施例１では、着色基材層として、ヒンダードフェノール系酸化防止剤３質量部、紫外線吸収剤１質量部、ヒンダードアミン系光安定剤１質量部、酸化チタン２３質量部をポリプロピレン樹脂１００質量部に添加し、厚み７０μｍの膜を製膜した。
【００４９】
＜印刷層の形成＞
次に、着色基材層１１の一方の面に印刷層１３として、ウレタン樹脂と塩化ビニル−酢酸ビニル共重合樹脂を７：３の割合で混合したもの１００質量部に、ヘキサメチレンジイソシアネートとイソホロンジイソシアネートを２：８の割合で混合した硬化剤を３質量部添加して、イソインドリノン、ポリアゾ、フタロシアニン及び黒色顔料として平均粒経０．２μｍのアゾメチンアゾ系樹脂（大日精化工業（株）製「クロモファインブラックＡ−１１０３」）を３質量部添加してインキとし、導管模様をグラビア印刷して形成した。
【００５０】
＜オーバーレイフィルム層の形成＞
次に、印刷層１３の上にオーバーレイフィルム層１５を形成した。オーバーレイフィルム層１５は、ランダムポリプロピレン系樹脂１００質量部に対してベンゾトリアゾール系紫外線吸収剤０．５質量部とヒンダードアミン系光安定剤０．３質量部を添加したものを溶融押出によってフィルム状に形成することによって作製した。オーバーレイフィルム層１５の乾燥後の厚みは、７０μｍとした。
【００５１】
＜トップコート層の形成＞
次に、オーバーレイフィルム層１５の一方の面にトップコート層１９を形成した。トップコート層１９は、アクリルポリオール１００質量部に対してヘキサメチレンジイソシアネート１０質量部、トリアジン系紫外線吸収剤５質量部及びヒンダードアミン系光安定剤５質量部を添加したものをコーティングすることによって形成した。トップコート層１９は、固形分塗布量で６ｇ／ｍ２であり、厚さを９μｍとした。
【００５２】
（実施例２）
実施例１の化粧シート１０における着色基材層１１の顔料を、ジケトピロロピロール２質量部、キイナクリドン２質量部、フタロシアニン１質量部及び酸化チタン２３質量部に代えた以外は実施例１と同様にして実施例２の化粧シート１０を作製した。
【００５３】
（比較例１）
実施例１の化粧シート１０における印刷層１３の黒色顔料としてアゾメチンアゾ系樹脂を、カーボンブラックに代えた以外は実施例１と同様にして比較例１の化粧シート１０を作製した。
【００５４】
＜評価＞
実施例１、実施例２及び比較例１で得られた化粧シートについて、それぞれ遮熱性能、蓄熱性能及び耐候性を評価した。
［遮熱性能］
遮熱性能の評価として、ＪＩＳ規格、Ｋ５６０２に規定された塗膜の日射反射率の測定方法を用いて測定した。測定は、株式会社島津製作所製分光光度計ＵＶ３６００（製品名）によって行った。そして、ＪＩＳ規格、Ｋ５６０２の規定により、塗膜の日射反射率が４０％以上であれば「〇」と評価し、４０％以下であれば「×」と評価した。
【００５５】
［蓄熱性能］
蓄熱性能の評価として、縦２１ｃｍ、横２９．７ｃｍ、厚みが０．５ｍｍの無塗装鋼板の片側の表面に接着剤を用いて化粧シートを貼り合わせ、試験片を作製した。そして、試験片表面の真上であって、表面から１５ｃｍ離れた位置にハロゲン球を設置し、１２０分間ハロゲン光を照射しながら試験片の一方の面及び他方の面の温度を１分毎に測定し、その最高温度を記録した。
【００５６】
［耐候性］
メタルハライドランプ方式の超促進耐候性試験機（ダイプラ・ウィンテス株式会社製）を用いて化粧シートの促進耐候性を評価した。試験は、メタルハライドランプの放射照度６５０Ｗ／ｍ２、ブラックパネル温度（試験片温度）５３℃の条件で行った。そして、照射後、試験片に著しい変化の無い場合を「○」と評価し、表面樹脂層（トップコート層）のクラック、剥離が発生した場合を「×」と評価した。
なお、このような促進耐候性の試験方法は、ＪＩＳ規格、Ｋ５６０２に規定されたものである。
【００５７】
【表１】
2016168787.tif 000003
【００５８】
表１は、上記遮熱性能、蓄熱性能及び耐候性の評価をまとめて示している。表１によれば、黒色顔料としてアゾメチンアゾ系樹脂を用いた実施例１及び実施例２の化粧シートは、いずれも耐候性及び遮熱性能について「〇」の評価を得た。一方、比較例の化粧シートは、耐候性能について「〇」の評価を得たものの、遮熱性能については「×」と評価された。
【００５９】
また、蓄熱性能については、実施例１及び実施例２及の試験片がいずれも６０℃になったのに対し、比較例の試験片は７０℃にまで温度が上昇した。このような差異は、実施例１及び実施例２がアゾメチンアゾ系樹脂の黒色顔料を使用しているのに対し、比較例は黒色顔料としてカーボンブラックを使用しているために生じたと考えられる。
【００６０】
なお、本発明の発明者らは、トップコート層を固形分で５ｇ／ｍ２以下、固形分で１０ｇ／ｍ２以上となるように塗工して作製し、この耐候性と遮熱性とを評価した。また、本発明の発明者らは、トップコート層にベンゾトリアゾール系樹脂以外の樹脂を添加して、この耐候性と遮熱性とを評価した。この評価において、本発明の発明者らは、表１に示した結果と同様の結果を得た。
【００６１】
さらに、本発明の発明者らは、印刷層に用いられる各インキの透過率を測定した。印刷インキは、赤外光の透過率が４０％以上となっている。それゆえ、絵柄印刷層２が赤外光を透過し、透過した赤外光を着色熱可塑性樹脂層１が反射するため、赤外光の熱による蓄熱作用が低減される。
ここで、上記インキ（印刷インキ）の透過率の測定方法としては、例えば、厚み２５μｍの２軸延伸ＰＥＴフィルム（東レ株式会社製ルミラーＳ５０）に対し、重量１ｇ／ｍ2となるよう顔料を分散したインキで印刷し、株式会社島津製作所製分光光度計ＵＶ３６００によって波長７８２ｎｍ以上２５００ｎｍ以下の領域を２ｎｍ毎に測定点数８６０点の透過率を測定し、各波長の透過率（％Ｔ）の合計値を測定点数で除算した除算結果を、赤外光の透過率とする方法がある。即ち、式「赤外光の透過率＝赤外線各波長（７８２ｎｍ以上２５００ｎｍ以下）の測定透過率（％Ｔ）合計値÷測定点数（８６０）」で算出する。
上記結果から、実施例１及び実施例２で使用されたインキは、赤外光に対して高い透過率を有していることが分かる。
【産業上の利用可能性】
【００６２】
以上説明した本発明の化粧基材及び化粧シートは、太陽光下に曝しても反りが発生し難いので、屋外の使用に好適である。
【符号の説明】
【００６３】
１  化粧材
１０  化粧シート
１１  着色基材層
１３  印刷層
１５  オーバーレイフィルム層
１７  第２接着層
１９  トップコート層
２０  基材
２１  第１接着層
１１１  酸化チタン層
【図１】
2016168787.tif 000004